(57)【要約】【課題】  フラッディング（水詰まり）が生じ難く、強度、耐食性に優れ、製造コストの低減が可能な高分子電解質型燃料電池用のセパレータとその製造方法を提供する。【解決手段】  高分子電解質型燃料電池用のセパレータを、少なくとも一方の面に溝部を備えた金属基体を被覆するように電着により形成された樹脂層を備えたものとし、この樹脂層を、導電材料が含有されており、かつ、撥水性を発現するものとし、このようなセパレータの製造方法は、金属基体の少なくとも一方の面に溝部を形成する工程と、撥水性を発現するための元素や官能基の少なくとも１種を構造中に有する樹脂に導電材料を分散させた電着液を用いて電着により前記金属基体を被覆するように撥水性の樹脂層を形成する工程と、を有するものとする。【選択図】  図１
2007141820.tif 000002
【特許請求の範囲】
【請求項１】
金属基体と、該金属基体の少なくとも一方の面に形成された溝部と、前記金属基体を被覆するように電着により形成された樹脂層とを備え、該樹脂層は導電材料を含有するとともに、撥水性であることを特徴とする高分子電解質型燃料電池用のセパレータ。
【請求項２】
前記導電材料は、カーボン粒子、カーボンナノチューブ、カーボンナノファイバー、カーボンナノホーン、耐食性金属の少なくとも１種であることを特徴とする請求項１に記載の高分子電解質型燃料電池用のセパレータ。
【請求項３】
金属基体と、該金属基体の少なくとも一方の面に形成された溝部と、前記金属基体を被覆するように電解重合により形成された樹脂層とを備え、該樹脂層は導電性高分子からなる樹脂に導電性を高めるドーパントを含有するとともに、撥水性であることを特徴とする高分子電解質型燃料電池用のセパレータ。
【請求項４】
金属基体と、該金属基体の少なくとも一方の面に形成された溝部と、前記金属基体を被覆するように形成された樹脂層とを備え、該樹脂層は電解重合により形成された導電性高分子からなる樹脂に導電性を高めるドーパントを含有する第１の樹脂層と、この第１の樹脂層を被覆するように電着により形成され導電材料を含有し撥水性である第２の樹脂層からなることを特徴とする高分子電解質型燃料電池用のセパレータ。
【請求項５】
前記導電材料は、カーボン粒子、カーボンナノチューブ、カーボンナノファイバー、カーボンナノホーン、耐食性金属の少なくとも１種であることを特徴とする請求項４に記載の高分子電解質型燃料電池用のセパレータ。
【請求項６】
前記樹脂層は、撥水性を発現する元素や官能基の少なくとも１種を含有することを特徴とする請求項１乃至請求項５のいずれかに記載の高分子電解質型燃料電池用のセパレータ。
【請求項７】
前記元素はフッ素、ケイ素であり、前記官能基はアルキル基であることを特徴とする請求項６に記載の高分子電解質型燃料電池用のセパレータ。
【請求項８】
前記樹脂層は、厚みが０．１〜１００μｍの範囲であることを特徴とする請求項１乃至請求項７のいずれかに記載の高分子電解質型燃料電池用のセパレータ。
【請求項９】
金属基体の少なくとも一方の面に溝部を形成する工程と、撥水性を発現するための元素や官能基の少なくとも１種を構造中に有する樹脂に導電材料を分散させた電着液を用いて電着により前記金属基体を被覆するように撥水性の樹脂層を形成する工程と、を有することを特徴とする高分子電解質型燃料電池用のセパレータの製造方法。
【請求項１０】
金属基体の少なくとも一方の面に溝部を形成する工程と、撥水性を発現するための元素や官能基の少なくとも１種を構造中に有する導電性高分子からなる樹脂に導電性を高めるドーパントを含有した撥水性の樹脂層を、電解重合により前記金属基体を被覆するように形成する工程と、を有することを特徴とする高分子電解質型燃料電池用のセパレータの製造方法。
【請求項１１】
金属基体の少なくとも一方の面に溝部を形成する工程と、導電性高分子からなる樹脂に導電性を高めるドーパントを含有した第１の樹脂層を、電解重合により前記金属基体を被覆するように形成する工程と、撥水性を発現するための元素や官能基の少なくとも１種を構造中に有する樹脂に導電材料を分散させた電着液を用いて電着により前記第１の樹脂層を被覆するように撥水性の第２の樹脂層を形成する工程と、を有することを特徴とする高分子電解質型燃料電池用のセパレータの製造方法。
【発明の詳細な説明】
【技術分野】
【０００１】
本発明は、燃料電池用のセパレータに関し、特に固体高分子電解質膜の両側に電極を配した単位セルを複数個積層した燃料電池の単位セル間に使用するセパレータと、このようなセパレータの製造方法に関する。
【背景技術】
【０００２】
燃料電池は、簡単には、外部より燃料（還元剤）と酸素または空気（酸化剤）を連続的に供給し、電気化学的に反応させて電気エネルギーを取り出す装置で、その作動温度、使用燃料の種類、用途などで分類される。また、最近では、主に使用される電解質の種類によって、大きく、固体酸化物型燃料電池、溶融炭酸塩型燃料電池、リン酸型燃料電池、高分子電解質型燃料電池、アルカリ水溶液型燃料電池の５種類に分類させるのがー般的である。
これらの燃料電池は、メタン等から生成された水素ガスを燃料とするものであるが、最近では、燃料としてメタノール水溶液をダイレクトに用いるダイレクトメタノール型燃料電池（以下、ＤＭＦＣとも言う）も知られている。
なかでも、固体高分子膜を２種類の電極で挟み込み、更に、これらの部材をセパレータで挟んだ構成の固体高分子型燃料電池（以下、ＰＥＦＣとも言う）が注目されている。
【０００３】
このＰＥＦＣにおいては、固体高分子電解質膜の両側に、空気極（酸素極）、燃料極（水素極）を配置した単位セルを複数個積層し、目的に応じて起電力を大きくしたスタック構造のものが一般的である。単位セル間に配設されるセパレータは、一般に、そのー方の面に、隣接するー方の単位セルに燃料ガスを供給するための燃料ガス供給用溝部が形成され、他方の面に、隣接する他方の単位セルに酸化剤ガスを供給するための酸化剤ガス供給用溝部が形成されている。
しかし、単位セルに酸化剤ガスを供給するための酸化剤ガス供給用溝部では、単位セルを透過した水素イオンと酸化剤ガスである酸素とが下記のように反応して生成された水が詰まって、いわゆるフラッディング（水詰まり）が生じる。
1/2Ｏ2  ＋  ２ｅ-  ＋  ２Ｈ+  →  Ｈ2Ｏ
【０００４】
このようなフラッディングが生じると、酸化剤ガス供給用溝部内でのガスの流れが阻害され、ＰＥＦＣの性能低下を来たすという問題があった。
上記のフラッディング発生を防止するために、例えば、酸化剤ガス供給用溝部の内面に金メッキ層、金とフッ化カーボンとの複合メッキ層、あるいはフッ素樹脂膜等からなる撥水処理層を設けたセパレータ（特許文献１）、酸化剤ガス供給用溝部の底壁面に排水用溝部を設けたセパレータ（特許文献２）等が開発されている。
【特許文献１】特開平９−２９８０６４号公報
【特許文献２】特開２０００−１２３８４８号公報
【発明の開示】
【発明が解決しようとする課題】
【０００５】
しかしながら、上述のような金を使用したセパレータは、製造コストが高いという問題があった。また、酸化剤ガス供給用溝部の形状に沿ったフッ素樹脂膜等の形成が困難であり、酸化剤ガス供給用溝部以外のセパレータにフッ素樹脂膜等の絶縁膜が形成されると、集電性が低下するという問題もあった。
一方、酸化剤ガス供給用溝部の底壁面に排水用溝部を設けたセパレータでは、反応生成された水が多い場合には、排水が間に合わず、フラッディングが生じるという問題があった。
本発明は、上記のような実情に鑑みてなされたものであり、フラッディング（水詰まり）が生じ難く、強度、耐食性に優れ、製造コストの低減が可能な高分子電解質型燃料電池用のセパレータと、このようなセパレータを製造する方法を提供することを目的とする。
【課題を解決するための手段】
【０００６】
このような目的を達成するために、本発明は、金属基体と、該金属基体の少なくとも一方の面に形成された溝部と、前記金属基体を被覆するように電着により形成された樹脂層とを備え、該樹脂層は導電材料を含有するとともに、撥水性であるような構成とした。
本発明の他の態様として、前記導電材料は、カーボン粒子、カーボンナノチューブ、カーボンナノファイバー、カーボンナノホーン、耐食性金属の少なくとも１種であるような構成とした。
【０００７】
また、本発明は、金属基体と、該金属基体の少なくとも一方の面に形成された溝部と、前記金属基体を被覆するように電解重合により形成された樹脂層とを備え、該樹脂層は導電性高分子からなる樹脂に導電性を高めるドーパントを含有するとともに、撥水性であるような構成とした。
【０００８】
また、本発明は、金属基体と、該金属基体の少なくとも一方の面に形成された溝部と、前記金属基体を被覆するように形成された樹脂層とを備え、該樹脂層は電解重合により形成された導電性高分子からなる樹脂に導電性を高めるドーパントを含有する第１の樹脂層と、この第１の樹脂層を被覆するように電着により形成され導電材料を含有し撥水性である第２の樹脂層からなるような構成とした。
【０００９】
本発明の他の態様として、前記導電材料は、カーボン粒子、カーボンナノチューブ、カーボンナノファイバー、カーボンナノホーン、耐食性金属の少なくとも１種であるような構成とした。
本発明の他の態様として、前記樹脂層は、撥水性を発現する元素や官能基の少なくとも１種を含有するような構成とした。
本発明の他の態様として、前記元素はフッ素、ケイ素であり、前記官能基はアルキル基であるような構成とした。
本発明の他の態様として、前記樹脂層は、厚みが０．１〜１００μｍの範囲であるような構成とした。
【００１０】
本発明の製造方法は、金属基体の少なくとも一方の面に溝部を形成する工程と、撥水性を発現するための元素や官能基の少なくとも１種を構造中に有する樹脂に導電材料を分散させた電着液を用いて電着により前記金属基体を被覆するように撥水性の樹脂層を形成する工程と、を有するような構成とした。
【００１１】
本発明の製造方法は、金属基体の少なくとも一方の面に溝部を形成する工程と、撥水性を発現するための元素や官能基の少なくとも１種を構造中に有する導電性高分子からなる樹脂に導電性を高めるドーパントを含有した撥水性の樹脂層を、電解重合により前記金属基体を被覆するように形成する工程と、を有するような構成とした。
【００１２】
本発明の製造方法は、金属基体の少なくとも一方の面に溝部を形成する工程と、導電性高分子からなる樹脂に導電性を高めるドーパントを含有した第１の樹脂層を、電解重合により前記金属基体を被覆するように形成する工程と、撥水性を発現するための元素や官能基の少なくとも１種を構造中に有する樹脂に導電材料を分散させた電着液を用いて電着により前記第１の樹脂層を被覆するように撥水性の第２の樹脂層を形成する工程と、を有するような構成とした。
【発明の効果】
【００１３】
本発明は、樹脂層が電着あるいは電解重合により形成されているので、溝部の形状に沿った均一な樹脂層であり、高い耐食性を示すとともに、この樹脂層が撥水性を発現するので、反応生成された水が酸化剤ガスにより外部へ排出され易く、溝部に詰まることが抑制され、さらに、金属基体を使用していることにより強度が高く、また、貴金属の使用がないため、製造コストを低く抑えることが可能である。
【発明を実施するための最良の形態】
【００１４】
以下、本発明の実施の形態について図面を参照して説明する。
図１は本発明の高分子電解質型燃料電池用のセパレータの一実施形態を示す部分断面図である。図１において、本発明のセパレータ１は、金属基体２と、この金属基体２の両面に形成された溝部３と、金属基体２の両面を被覆するように電着により形成された樹脂層５とを備えている。そして、この樹脂層５は、導電材料を含有し、かつ、撥水性を有している。
セパレータ１を構成する金属基体２の材質は、電気導電性が良く、所望の強度が得られ、加工性の良いものが好ましく、例えば、ステンレス、冷間圧延鋼板、アルミニウム、チタン、銅等が挙げられる。
【００１５】
金属基体２が有する溝部３は、セパレータ１が高分子電解質型燃料電池に組み込まれたときに、一方が、隣接する単位セルに燃料ガスを供給するための燃料ガス供給用溝部となり、他方が、隣接する別の単位セルに酸化剤ガスを供給するための酸化剤ガス供給用溝部となるものである。また、溝部３の一方が燃料ガス供給用溝部、酸化剤ガス供給用溝部のいずれかとなり、他方が冷却水用溝となるものであってもよい。さらに、金属基体２の一方の面のみに溝部３を備えるものであってもよい。
このような溝部３の形状は、特に制限はなく、蛇行した連続形状、櫛形状等であってよく、また、深さ、幅、断面形状も特に制限はない。また、金属基体２の表裏で、溝部３の形状が異なるものであってもよい。
【００１６】
セパレータ１を構成する樹脂層５は、導電性と撥水性を有するとともに、金属基体２に耐食性を付与するためのものである。この樹脂層５は、電着性を有する各種アニオン性、またはカチオン性の合成高分子樹脂であって、撥水性を発現するための元素や官能基を構造中に有する合成高分子樹脂に、導電材料を分散させた電着液を用いて電着により成膜し、その後、硬化させて形成することができる。
樹脂層５に含有される撥水性を発現するための元素としては、例えば、フッ素、ケイ素等を挙げることができる。また、撥水性を発現するための官能基としては、例えば、メチル、エチル、プロピル、ｎ−ブチル、イソブチル、ヘキシル、オクチル、デシル、ラウリル等のアルキル基を挙げることができる。
【００１７】
撥水性を発現するための元素や官能基を構造中に有するアニオン性合成高分子樹脂としては、アクリル樹脂、ポリエステル樹脂、マレイン化油樹脂、ポリブタジエン樹脂、エポキシ樹脂、ポリアミド樹脂、ポリイミド樹脂等を挙げることができ、これらを単独で、あるいは任意の組み合わせによる混合物として使用することができる。このようなアニオン性合成高分子樹脂とメラミン樹脂、フェノール樹脂、ウレタン樹脂等の架橋性樹脂とを併用してもよい。
一方、撥水性を発現するための元素や官能基を構造中に有するカチオン性合成高分子樹脂としては、アクリル樹脂、エポキシ樹脂、ウレタン樹脂、ポリブタジエン樹脂、ポリアミド樹脂、ポリイミド樹脂等を挙げることができ、これらを単独で、あるいは任意の組み合わせによる混合物として使用することができる。このようなカチオン性合成高分子樹脂とポリエステル樹脂、ウレタン樹脂等の架橋性樹脂とを併用してもよい。
また、上記の電着性を有する合成高分子樹脂に粘着性を付与するために、ロジン系、テルペン系、石油樹脂等の粘着性付与樹脂を必要に応じて添加してもよい。
【００１８】
このような電着性の合成高分子樹脂は、アルカリ性または酸性物質により中和して水に可溶化された状態、あるいは水分散状態で電着に供される。すなわち、アニオン性合成高分子樹脂は、トリメチルアミン、ジエチルアミン、ジメチルエタノールアミン、ジイソプロパノールアミン等のアミン類、アンモニア、苛性カリ等の無機アルカリで中和する。また、カチオン性合成高分子樹脂は、ギ酸、酢酸、プロピオン酸、乳酸等の酸で中和する。そして、中和された水可溶の高分子樹脂は、水分散型または溶解型として水に希釈された状態で使用される。
【００１９】
樹脂層５に含有される導電材料としては、例えば、カーボン粒子、カーボンナノチューブ、カーボンナノファイバー、カーボンナノホーン等のカーボン素材、耐食性金属等が挙げられるが、耐酸性かつ導電性が所望のものが得られれば、これらの導電材料に限定されない。特に、カーボンナノチューブ、カーボンナノファイバー、カーボンナノホーン等の微細繊維状炭素材料は、樹脂層５に導電性を付与するために好適である。このような導電材料の樹脂層５における含有量は、樹脂層５に要求される導電性に応じて適宜設定することができ、例えば、３０〜９０重量％の範囲で設定することができる。
【００２０】
尚、カーボンナノチューブ、カーボンナノファイバー、カーボンナノホーン等の微細繊維状炭素材料は、ナノテクノロジーの素材として、複合材料、電子デバイス等の種々の分野に適用が期待されているものであり、これらをフィラーとして複合材料に用いた場合には、これらが有する物性を複合材料に付与することができる。例えば、カーボンナノチューブは、導電性、耐酸性、加工性、機械的強度等の面で優れており、フィラーとして複合材料に用いられた場合には、このようなカーボンナノチューブの優れた物性を複合材料に付与することができる。
【００２１】
このような樹脂層５の撥水性は、水の接触角が９０°〜１５０°の範囲となるように設定することが好ましい。尚、本発明では、水の接触角の測定は、市販の液滴接触角測定装置により行う。このような樹脂層５の厚みは、０．１〜１００μｍ、好ましくは３〜３０μｍの範囲とすることができる。樹脂層５の厚みが０．１μｍ未満であると、ピンホール等の発生により、良好な耐食性が確保できないことがあり、１００μｍを超えると、乾燥固化後のヒビ割れ等の発生や、生産性の低下、コスト高といった問題が発生し好ましくない。
【００２２】
本発明では、セパレータ１を構成する樹脂層５が、電解重合により形成され、導電性高分子からなる樹脂に導電性を高めるドーパントを含有し、導電性高分子の構造中に撥水性を発現するための元素や官能基を有する樹脂層であってもよい。電解重合は、基本的には、芳香族化合物をモノマーとして含む電解液に電極を浸漬し通電して行い、電気化学的に酸化または還元して重合する公知の方法である。樹脂層中へのドーパントの含有は、電解重合の際にドーパントを含ませる電気的ドーピング、あるいは、電解重合後に導電性高分子をドーパントの液体、またはドーパント分子を含む溶液に浸漬する液相ドーピングにより行うことができる。ドーパントとしては、アルカリ金属、アルキルアンモニウムイオン等のドナー型のドーパント、ハロゲン類、ルイス酸、プロトン酸、遷移金属ハライド、有機酸等のアクセプタ型のドーパントを挙げることができる。
【００２３】
樹脂層５中のドーパント量は、樹脂層５に要求される導電性に応じて適宜設定することができる。
さらに、本発明では、セパレータ１を構成する樹脂層５が、電解重合により形成された導電性高分子からなる樹脂に導電性を高めるドーパントを含有する第１の樹脂層と、この第１の樹脂層を被覆するように電着により形成され、導電材料を含有し、かつ、撥水性である第２の樹脂層からなる複合膜構造であってもよい。
【００２４】
図２は、上述のような本発明のセパレータの製造を、図１に示されるセパレータ１を例として説明する図である。図２において、金属板材２′の両面にフォトリソグラフィーにより所望のパターンでレジスト９，９を形成し（図２（Ａ））、このレジスト９，９をマスクとして両面から金属板材２′をエッチングして溝部３，３を形成する（図２（Ｂ））。その後、レジスト９，９を剥離して金属基体２を得る（図２（Ｃ））。この金属基体２の両面に、電着性を有する各種アニオン性、またはカチオン性の合成高分子樹脂に、導電材料と、撥水性を発現するための元素や撥水性を発現するための官能基を有する物質の少なくとも１種とを分散させた電着液を用いて電着により成膜し、その後、硬化させて樹脂層５を形成する（図２（Ｄ））。電着液としては、撥水性を発現するための元素や官能基を構造中に有する合成高分子樹脂を使用し、これに導電材料を分散させた電着液を用いることもできる。また、撥水性を発現するための元素や官能基を構造中に有する合成高分子樹脂を使用し、これに撥水性を発現するための元素や、撥水性を発現するための官能基を有する物質と、導電材料とを分散させた電着液を用いることもできる。このように形成された樹脂層５は、良好な導電性と高い耐食性を示すとともに、撥水性を具備したものとなる。これにより、セパレータ１が得られる。
【００２５】
ここで、本発明のセパレータを用いた高分子電解質型燃料電池の一例を、図３〜図６を参照して説明する。図３は高分子電解質型燃料電池の構造を説明するための部分構成図であり、図４は高分子電解質型燃料電池を構成する膜電極複合体を説明するための図であり、図５および図６は、それぞれ高分子電解質型燃料電池のセパレータと膜電極複合体を離間させた状態を異なった方向から示す斜視図である。
図３〜図６において、高分子電解質型燃料電池１１は、単位セルである膜電極複合体（ＭＥＡ:Membrane-Electrode Assembly）２１とセパレータ３１とからなる。
【００２６】
ＭＥＡ２１は、図４に示されるように、高分子電解質膜２２の一方の面に配設された触媒層２３とガス拡散層（ＧＤＬ:Gas Diffusion Layer）２４とからなる燃料極（水素極）２５と、高分子電解質膜２２の他方の面に配設された触媒層２６とガス拡散層（ＧＤＬ:Gas Diffusion Layer）２７とからなる空気極（酸素極）２８を備えている。
セパレータ３１は、一方の面に燃料ガス供給用溝部３３ａを備え、他方の面に酸化剤ガス供給用溝部３４ａを備えたセパレータ３１Ａと、一方の面に燃料ガス供給用溝部３３ａを備え、他方の面に冷却水用溝部３４ｂを備えたセパレータ３１Ｂと、一方の面に冷却水用溝部３３ｂを備え、他方の面に酸化剤ガス供給用溝部３４ａを備えたセパレータ３１Ｃとからなっている。このようなセパレータ３１Ａ，３１Ｂ，３１Ｃは、本発明のセパレータであり、その両面に、図１に示されるような樹脂層５が形成されているが、図示例では、省略している。尚、酸化剤ガス供給用溝部３４ａを備えていないセパレータ３１Ｂについては、撥水性を具備していない樹脂層で被覆されて導電性と耐食性が付与されたセパレータ、すなわち、本発明のセパレータではないものであってもよい。
【００２７】
各セパレータ３１Ａ，３１Ｂ，３１Ｃと上記の高分子電解質膜２２の所定位置には、２個の燃料ガス供給孔３５ａ，３５ｂ、２個の酸化剤ガス供給孔３６ａ，３６ｂ、２個の冷却水供給孔３７ａ，３７ｂが貫通孔として形成されている。そして、セパレータ３１Ａの酸化剤ガス供給用溝部３４ａが形成されている面に、ＭＥＡ２１の空気極（酸素極）２８が当接し、セパレータ３１Ｂの燃料ガス供給用溝部３３ａが形成されている面に、ＭＥＡ２１の燃料極（水素極）２５が当接するように、また、セパレータ３１Ｂの冷却水用溝部３４ｂが形成された面とセパレータ３１Ｃの冷却水用溝部３３ｂが形成された面とが当接するように、各セパレータ３１Ａ，３１Ｂ，３１Ｃと単位セルであるＭＥＡ２１が積層され、この繰り返しで高分子電解質型燃料電池１１が構成されている。このように積層された状態で、上記の２個の燃料ガス供給孔３５ａ，３５ｂはそれぞれ積層方向に貫通する燃料ガスの供給路を形成し、２個の酸化剤ガス供給孔３６ａ，３６ｂはそれぞれ積層方法に貫通する酸化剤ガスの供給路を形成し、２個の冷却水供給孔３７ａ，３７ｂはそれぞれ積層方向に貫通する冷却水の供給路を形成している。
【００２８】
上述の本発明のセパレータの実施形態は例示であり、本発明はこれらの実施形態に限定されるものではない。
【実施例】
【００２９】
次に、具体的な実施例を示して本発明を更に詳細に説明する。
［実施例］
金属板材として、厚み４．５ｍｍのステンレス板（ＳＵＳ３０４）を準備し、表面の脱脂処理を行った。
次に、このステンレス板の両面に、感光材料（カゼインと重クロム酸アンモニウムとの混合物）をディップコート法により塗布して厚み２０μｍの塗膜を形成し、溝部形成用のフォトマスクを介して露光（５ｋＷ水銀灯により６０秒間照射）、現像（４０℃温水をスプレー）してレジストを形成した。
【００３０】
次いで、上記のレジストを介してステンレス板の両面から７０℃に加熱した塩化第二鉄溶液をスプレーして、所定の深さまでハーフエッチングを行った。その後、８０℃の苛性ソーダ水溶液でレジストを剥離し、洗浄処理を施した。これにより、幅が１ｍｍ、深さが０．５ｍｍのほぼ半円形状の断面を有し、振れ幅１００ｍｍ、ピッチ５０ｍｍで蛇行した長さ１０００ｍｍの溝部を備えた金属基体を得た。
一方、以下のようにして、撥水性アクリルエポキシ電着液を調製した。
まず、ビフェニールＡのジグリシジルエーテル（エポキシ当量＝９１０）１０００重量部を攪拌下で７０℃に保ちながら、エチレングリコールモノエチルエーテル４６３重量部に溶解させ、さらに、ジエチルアミン８０．３重量部を加えて１００℃で２時間反応させてアミンエポキシ付加物（Ａ）を調製した。
【００３１】
また、コロネートＬ（日本ポリウレタン（株）製  ジイソシアネート：ＮＣＯ１３％の不揮発分７５重量％）８７５重量部にジブチル錫ラウレート０．０５重量部を加え５０℃に加熱し、これに２−エチルヘキサノール３９０重量部を添加し、その後、１２０℃で９０分間反応させた。得られた反応生成物をエチレングリコールモノエチルエーテル１３０重量部で希釈した成分（Ｂ）を得た。
次に、上記のアミンエポキシ付加物（Ａ）１０００重量部と成分（Ｂ）４００重量部からなる混合物を、氷酢酸３０重量部で中和した後、脱イオン水５７０重量部を用いて希釈し、不揮発分５０重量％の樹脂Ａを調製した。この樹脂Ａ２００．２重量部と水酸基含有フッ化アクリル共重合体（三菱レーヨン（株）製  ＡＳ−１３０１）２００重量部、コロネートＬ１００重量部、脱イオン水１０００重量部、およびジブチル錫ラウレート２．４重量部を配合して撥水性アクリルエポキシ電着液を調製した。
【００３２】
次いで、上記の撥水性アクリルエポキシ電着液に、導電材料としてカーボンナノチューブ（昭和電工（株）製  気相法炭素繊維ＶＧＣＦ）を樹脂固形分に対して６０重量％添加し、分散させて電着液とした。
上記の電着液を２０℃に保って撹拌し、この中に上記の金属基体を浸漬し、極間４０ｍｍ、電圧５０Ｖで１分間電着を行い、引き上げた金属基体を純水洗浄した。その後、ホットプレート上で１５０℃、３分間乾燥し、さらに、窒素雰囲気中で１８０℃、１時間の加熱硬化処理を施した。これにより、溝部を含めた金属基体上には、厚み１５μｍの均一な樹脂層が形成され、セパレータが得られた。
【００３３】
このセパレータの樹脂層における水の接触角を下記の条件で測定した結果、１１０°であり、高い撥水性を備えていることが確認された。
（水の接触角の測定条件）
常温常圧下で被測定物の表面に純水を滴下し、水滴の頂点の高さｈ、水滴の半径ａ
を直読する。固液界面・水平線と、液滴頂点を結ぶ線がなす角θBは、接触角θA
の半分の関係にあるため、θA＝２θB＝２arctan（ｈ／ａ）より、水の接触角を
測定する。
【００３４】
［比較例１］
撥水性アクリルエポキシ電着液を下記のように調製したエポキシ電着液に換えた他は、実施例と同様にして、セパレータを作製した。
このセパレータの樹脂層における水の接触角を、実施例と同様の条件で測定した結果、６０°であり、撥水性が極めて低いことが確認された。
【００３５】
（エポキシ電着液の調製）
まず、ビスフェノールＡのジグリシジルエーテル（エポキシ当量９１０）１０００重量部を撹拌下に７０℃に保ちながら、エチレングリコールモノエチルエーテル４６３重量部に溶解させ、さらに、ジエチルアミン８０．３重量部を加えて１００℃で２時間反応させてアミンエポキシ付加物（Ａ）を調製した。
また、コロネートＬ（日本ポリウレタン（株）製  ジイソシアネート：ＮＣＯ１３％の不揮発分７５重量％）８７５重量部にジブチル錫ラウレート０．０５重量部を加え５０℃に加熱し、これに２−エチルヘキサノール３９０重量部を添加し、その後、１２０℃で９０分間反応させた。得られた反応生成物をエチレングリコールモノエチルエーテル１３０重量部で希釈した成分（Ｂ）を得た。
【００３６】
次に、上記のアミンエポキシ付加物（Ａ）１０００重量部と成分（Ｂ）４００重量部からなる混合物を、氷酢酸３０重量部で中和した後、脱イオン水５７０重量部を用いて希釈し、不揮発分５０重量％の樹脂Ａを調製した。この樹脂Ａ２００．２重量部（樹脂成分８６．３容量）、脱イオン水５８３．３重量部、およびジブチル錫ラウレート２．４重量部を配合してエポキシ電着液を調製した。
【００３７】
［比較例２］
実施例と同様にして、溝部を備えた金属基体を作製した。
また、ポリテトラフルオロエチレンのコロイド溶液（ダイキン工業（株）製  ＮＤ−２）に、導電材料としてカーボンブラック（Ｃａｂｏｔ（株）製  Ｖｕｌｃａｎ  ＸＣ−７２）を樹脂固形分に対して７５重量％添加し分散させて、導電塗料とした。
次に、上記の導電塗料を金属基体上にスプレー塗布し、その後、赤外線乾燥炉中で８０℃、１時間加熱し、さらに、３８０℃で１時間の加熱処理を施した。これにより、溝部を含めた金属基体上には、樹脂層が形成され、セパレータが得られた。
このセパレータの樹脂層における水の接触角を、実施例と同様の条件で測定した結果、１２０°であり、高い撥水性を備えていることが確認された。
しかし、このセパレータの樹脂層は、実施例の樹脂層に比べて厚くなっているが、厚みムラが大きく、特に側壁部では樹脂層の形成されていないピンホール形状の部位が存在し、セパレータとしての信頼性が低いものであった。
【産業上の利用可能性】
【００３８】
本発明は、固体高分子電解質膜の両側に電極を配した単位セルを複数個積層した燃料電池の製造に適用することができる。
【図面の簡単な説明】
【００３９】
【図１】本発明の高分子電解質型燃料電池用のセパレータの一実施形態を示す部分断面図である。
【図２】本発明のセパレータの製造方法を、図１に示されるセパレータを例として説明する図である。
【図３】本発明のセパレータを使用した高分子電解質型燃料電池の一例を説明するための部分構成図である。
【図４】図３に示される高分子電解質型燃料電池を構成する膜電極複合体を説明するための図である。
【図５】図３に示される高分子電解質型燃料電池のセパレータと膜電極複合体を離間させた状態を示す斜視図である。
【図６】図３に示される高分子電解質型燃料電池のセパレータと膜電極複合体を離間させた状態を図５とは異なった方向から示す斜視図である。
【符号の説明】
【００４０】
１…セパレータ
２…金属基体
３…溝部
５…樹脂層
１１…高分子電解質型燃料電池
２１…膜電極複合体（ＭＥＡ）
３１Ａ，３１Ｂ，３１Ｃ…セパレータ
【図１】
2007141820.tif 000003
【図２】
2007141820.tif 000004
【図３】
2007141820.tif 000005
【図４】
2007141820.tif 000006
【図５】
2007141820.tif 000007
【図６】
2007141820.tif 000008